(57)【特許請求の範囲】
【請求項１】
２０〜４００ｎｍの平均粒子径を有し、かつ、紫外線を遮蔽、散乱または吸収する作用を有する有機着色顔料（ａ１）および数平均分子量が１００〜３０００である分散剤（ａ２）を混合してなる成分（Ａ）と、樹脂成分（Ｂ）とを含む樹脂組成物を用いて形成されたことを特徴とする、医薬品を包装するための、ＰＴＰ用またはブリスターパック用シート。
【請求項２】
前記樹脂成分（Ｂ）１００質量部に対して、成分（Ａ）を０．４〜６．０質量部の量で含むことを特徴とする、請求項１に記載の、医薬品を包装するための、ＰＴＰ用またはブリスターパック用シート。
【請求項３】
前記有機着色顔料（ａ１）と前記分散剤（ａ２）との質量比（（ａ１）／（ａ２））が、３０/７０〜７５/２５であることを特徴とする、請求項１または２に記載の、医薬品を包装するための、ＰＴＰ用またはブリスターパック用シート。
【請求項４】
前記樹脂成分（Ｂ）が、エステル系樹脂またはオレフィン系樹脂であることを特徴とする、請求項１〜３の何れか一項に記載の、医薬品を包装するための、ＰＴＰ用またはブリスターパック用シート。
【請求項５】
ポリプロピレン、ポリエチレンおよびポリクロロトリフルオロエチレンからなる群から選択される少なくとも１種類の樹脂を含むブリードアウト防止層が、片面または両面に積層されてなることを特徴とする、請求項１〜４の何れか一項に記載の、医薬品を包装するための、ＰＴＰ用またはブリスターパック用シート。
【請求項６】
請求項１〜５の何れか一項に記載の、医薬品を包装するための、ＰＴＰ用またはブリスターパック用シートを成形してなることを特徴とする、医薬品包装用ＰＴＰまたは医薬品包装用ブリスターパック。
【請求項７】
２０〜４００ｎｍの平均粒子径を有し、かつ、紫外線を遮蔽、散乱または吸収する作用を有する有機着色顔料（ａ１）と数平均分子量が１００〜３０００である分散剤（ａ２）とを混合して、成分（Ａ）を調製し、
前記成分（Ａ）を樹脂成分（Ｂ）に分散させて樹脂組成物を調製し、
前記樹脂組成物から医薬品を包装するためのＰＴＰ用またはブリスターパック用シートを成形し、
前記シートを用いて、医薬品包装用ＰＴＰまたは医薬品包装用ブリスターパックを製造
する方法。
【請求項８】
前記有機着色顔料（ａ１）が、機械的に解砕または粉砕処理されたものであることを特徴とする請求項７に記載の方法。
【発明の詳細な説明】
【技術分野】
【０００１】
本発明は、医薬品を包装するための、ＰＴＰ用またはブリスターパック用シートおよびそれを用いた医薬品包装用ＰＴＰまたは医薬品包装用ブリスターパック、ならびに医薬品包装用ＰＴＰまたは医薬品包装用ブリスターパックの製造方法に関する。より詳しくは、シート中に含まれる有機着色顔料に関して、良好な分散性を発揮できる医薬品を包装するための、ＰＴＰ用またはブリスターパック用シートおよびそれを用いた医薬品包装用ＰＴＰまたは医薬品包装用ブリスターパック、ならびに医薬品包装用ＰＴＰまたは医薬品包装用ブリスターパックの製造方法に関する。
【背景技術】
【０００２】
従来、ブリスターパックは、錠剤、カプセル剤等の薬剤や、食料品、玩具等の内容物（被包装物）を包装するために使用されている。特に、ブリスターパックの一種であるＰＴＰ（プレス・スルー・パック）は、錠剤やカプセル剤等の薬剤を包装するために汎用されている。
【０００３】
このようなブリスターパックは、帯状の樹脂シート（ブリスターパック用シート、ＰＴＰ用シート）の表面に多数のポケットを熱成形し、成形された各ポケットに内容物を装填し、装填された内容物を密封するように、樹脂フィルム表面に、金属箔等（アルミニウム箔等）を有するシール箔（蓋材）を加熱接着することで製造されている。
【０００４】
また、ブリスターパックには、成形性や透明性の他に、内容物の性質に応じて、様々な特性（低酸素透過性、防湿性、ＵＶカット性など）などが求められている。
【０００５】
たとえば、特許文献１では、従来よりも酸素透過度が低いブリスターパック形成用樹脂積層フィルムおよびそれを用いたブリスターパックが開示されている。このブリスターパック形成用樹脂積層フィルムは、該樹脂積層フィルムの支持基材と、それに対面する側に配置される酸素バリア層と、該酸素バリア層の支持基材と対面しない側に配置される防湿層とを有するものである。
【０００６】
また、特許文献２では、防湿性が高く、シート表面の滑り性も良好でありながら、シート総厚を２５０μｍよりも薄肉化した場合でもポケット部につぶれのない、形状並びにバリア性に優れた実用に耐えるＰＴＰシートが開示されている。このＰＴＰシートは、特定の脂環式構造含有重合体からなる中間層の両面に、特定のポリプロピレン系樹脂からなる外層を積層してなる積層フィルムに所定条件下で複数の収容ポケットを成形してなることを特徴とする。
【０００７】
また、これらの特許文献には、シート中に紫外線吸収剤や遮光性材料（有機着色顔料等）を添加することで、得られるＰＴＰにおいて、可視光や紫外線による内容物の劣化（変色・変質）が低減される旨も開示されている（特許文献１：段落［００５８］〜［００６２］、特許文献２：段落［００４４］）
【先行技術文献】
【特許文献】
【０００８】
【特許文献１】国際公開第２００８／１５６０３９号パンフレット
【特許文献２】特開２００５−２６３２８７号公報
【発明の概要】
【発明が解決しようとする課題】
【０００９】
しかしながら、シート中に含まれる有機着色顔料を、樹脂中に均一に分散させることは困難であり、該着色顔料が偏在し易い。そのために、ＰＴＰまたはブリスターパック等の成形品を製造する際に、シート中に顔料の凝集が生じたり、シートの肌不良などの不具合が生じたりしやすく、成形性に改善の余地があった。また、有機着色顔料は、成形品またはシートからブリードアウトし易いことや、有機着色顔料が紫外線を遮蔽、散乱または吸収する作用を有していても、このような成形品では、ＵＶカット性が不十分な部分が存在し（ＵＶカット性にムラが生じ）、結果として、全体に亘って良好なＵＶカット性を発揮できない。
【００１０】
このような従来の課題に対して、本発明者らは、鋭意検討の結果、ブリスターパック用シートにおいて、樹脂成分と、特定の平均粒子径を有する有機着色顔料および特定分子量を有する分散剤を混合して調製された混合物とを併用することで、良好な有機着色顔料の分散性を発揮できる（シート中の有機着色顔料の偏在が少ない）とともに、有機着色顔料のブリードアウトの発生を低減できる（または、該ブリードアウトの発生がない）ことを見出した。
【００１１】
そして、この良好な分散性に起因して、このシートを用いて、ＰＴＰまたはブリスターパック等の成形品を製造すると、（ｉ）成形性が良好であること、（ｉｉ）有機着色顔料が紫外線を遮蔽、散乱または吸収する作用を有する場合では、得られた成形品は、成形品全体に亘って（偏りが少なく）良好なＵＶカット性を発揮できること、（ｉｉｉ）特に、該シートが紫外線を遮蔽、散乱または吸収する作用を有する有機着色顔料を含み、このシートを成形して得られたＰＴＰやブリスターパックは、紫外線で劣化や変質しやすい医薬品等を包装するのに好適であるという知見も見出された。
【００１２】
すなわち、本発明は、有機着色顔料において、良好な分散性を発揮できる（シート中の有機着色顔料の偏在が少ない）とともに、有機着色顔料のブリードアウトの発生を低減できる（または、該ブリードアウトの発生がない）、医薬品を包装に好適なＰＴＰまたはブリスターパックを成形するためのシート（ＰＴＰ用またはブリスターパック用シート）を提供することを目的とする。
【課題を解決するための手段】
【００１３】
本発明に係る医薬品を包装するための、ＰＴＰ用またはブリスターパック用シートは、２０〜４００ｎｍの平均粒子径を有する有機着色顔料（ａ１）および数平均分子量が１００〜３０００である分散剤（ａ２）を混合してなる成分（Ａ）と、樹脂成分（Ｂ）とを含むことを特徴とする。
【００１４】
本発明のＰＴＰ用またはブリスターパック用シートにおいて、前記樹脂成分（Ｂ）１００質量部に対して、成分（Ａ）を０．４〜６．０質量部の量で含むことが好ましい。
【００１５】
本発明のＰＴＰ用またはブリスターパック用シートは、前記有機着色顔料（ａ１）と前記分散剤（ａ２）との質量比（（ａ１）／（ａ２））が、３０/７０〜７５/２５であることが好ましい。
【００１６】
本発明のＰＴＰ用またはブリスターパック用シートにおいて、前記樹脂成分（Ｂ）が、エステル系樹脂またはオレフィン系樹脂であることであることが好ましい。
【００１７】
本発明のＰＴＰ用またはブリスターパック用シートにおいて、ポリプロピレン、ポリエチレンおよびポリクロロトリフルオロエチレンからなる群から選択される少なくとも１種類の樹脂を含むブリードアウト防止層が、片面または両面に積層されてなることが好ましい。
【００１８】
本発明に係る医薬品包装用ＰＴＰまたは医薬品包装用ブリスターパックは、上記の何れかに記載の医薬品を包装するためのＰＴＰ用またはブリスターパック用シートを成形してなることを特徴とする。
【００１９】
本発明に係る医薬品包装用ＰＴＰまたは医薬品包装用ブリスターパックを製造する方法は、２０〜４００ｎｍの平均粒径を有する有機着色顔料（ａ１）と数平均分子量が１００〜３０００である分散剤（ａ２）とを混合して、成分（Ａ）を調製し、前記成分（Ａ）を樹脂成分（Ｂ）に分散させて樹脂組成物を調製し、前記樹脂組成物から医薬品を包装するためのＰＴＰ用またはブリスターパック用シートを成形し、前記シートを用いて、医薬品包装用ＰＴＰまたは医薬品包装用ブリスターパックを製造することを特徴とする。
【発明の効果】
【００２０】
本発明に係るＰＴＰ用またはブリスターパック用シートは、該シート中に含まれる有機着色顔料において、良好な分散性を発揮できる（シート中の有機着色顔料の偏在が少ない）とともに、有機着色顔料のブリードアウトの発生を低減できる（または、該ブリードアウトの発生がない）。
【００２１】
また、この良好な分散性に起因して、ＰＴＰまたはブリスターパックを製造する際には、良好な成形性を発揮し、また、有機着色顔料が紫外線を遮蔽・散乱・吸収する作用を有する場合には、全体に亘って良好なＵＶカット性を発揮する、ＰＴＰまたはブリスターパックを得ることができる。
【発明を実施するための形態】
【００２２】
以下、本発明に係るＰＴＰ用またはブリスターパック用シート、ＰＴＰまたはブリスターパック、およびＰＴＰまたはブリスターパックの製造方法について詳細に説明する。
【００２３】
［ＰＴＰ用またはブリスターパック用シート］
本発明に係るＰＴＰ用またはブリスターパック用シートは、医薬品を包装するための、ＰＴＰまたはブリスターパックシートを製造するために好適に使用され、含有成分として、２０〜４００ｎｍの平均粒子径を有する有機着色顔料（ａ１）、および数平均分子量が１００〜３，０００である分散剤（ａ２）を混合してなる成分（Ａ）と、樹脂成分（Ｂ）とを含むことを特徴とする。
【００２４】
ここで、ＰＴＰ用またはブリスターパック用シートとは、ＰＴＰ（プレス・スルー・パック）またはブリスターパック（好適には医薬品を包装するためのＰＴＰまたはブリスターパックシート（医薬品包装用ＰＴＰまたは医薬品包装用ブリスターパックシート））、を成形するために用いられるシートを指す。
【００２５】
なお、以下の記載において、本発明に係るＰＴＰ用またはブリスターパック用シートを、単に「本発明のシート」と称し、有機着色顔料（ａ１）、および分散剤（ａ２）をそれぞれ「（ａ１）成分」、および「（ａ２）成分」と称することもある。
【００２６】
成分（Ａ）
本発明のシートに含まれる成分（Ａ）は２０〜４００ｎｍの平均粒子径を有する有機着色顔料（ａ１）、および数平均分子量が１００〜３，０００である分散剤（ａ２）、および必要に応じて、後述するような任意成分（Ｃ）を混合してなるものである。すなわち、成分（Ａ）は、分散剤（ａ２）に被覆されている有機着色顔料（ａ１）である。
【００２７】
上記（ａ１）成分は、２０〜４００ｎｍの平均粒子径を有する有機系の着色顔料であれば特に限定されないが、本発明のシートおよびそれから得られるＰＴＰまたはブリスターパックに紫外線カット性を付与するという観点からは、紫外線（たとえば、２００〜３９０ｎｍ）を遮蔽・吸収・散乱する顔料であることが好ましい。
【００２８】
（ａ１）成分の具体例としては、シアニン系、スチレン系、フタロシアイン系、アンスラキノン系、ペリノン系、イソインドリノン系、キノフタロン系、キノクリドン系、チオインディゴ系などの有機顔料等が挙げられる。
【００２９】
入手の容易さや安全や衛生性を考慮すると、（ａ１）成分は、Ｃ．Ｉ．ピグメントイエロー１４７（１，１´−［（６−フェニル−１，３，５−トリアジン−２，４−ジイル）−ジイミノ］ビス−９，１０−アントラセンジオン）（下記式（１））、
Ｃ．Ｉ．ピグメントイエロー１８０（２，２’−［１，２−エタンジリルビス（オキシ−２，１−フェニレンアゾ）］ビス［Ｎ−（２，３−ジヒドロ−２−オキソ−１Ｈ−ベンジルイミダゾール−５−イル）−３−オキソ−ブタンアミド）（下記式（２））、
Ｃ．Ｉ．ピグメントイエロー１８１（Ｎ−［４−（アミノカルボニル）フェニル］−４−［［１−［［２，３−ジヒドロ−２−オキソ−１Ｈ−ベンズイミダゾール−５−イル）アミノ］カルボニル］−２−オキソプロピル］アゾ］ベンズアミド）（下記式（３））
、またはこれらの混合物であることが好ましい。
【００３０】
【化１】
0005892776.tif 000002
【００３１】
また、本発明のシートおよびそれから得られるＰＴＰまたはブリスターパックの遮光性、安全性および透明性を向上できるという観点からは、（ａ１）成分は、上記の中でも、Ｃ．Ｉ．ピグメントイエロー１８０、Ｃ．Ｉ．ピグメントレッド１１７であることが好ましい。なお、これらの化合物は、単独で使用されてもよいし、２種類以上を組み合わせて使用されてもよい。  
【００３２】
また、（ａ１）成分の平均粒子径は、２０〜４００ｎｍであるが、本発明のシートの単位面積毎の遮光安定性、安全性および透明性を向上できるという観点からは、該平均粒子径は２５０〜３５０ｎｍであることが好ましい。ここで、該平均粒子径は、以下の測定方法によって得られる平均粒子径を指す。
［平均粒子径の測定方法］
測定サンプル：（ａ１）成分を、分散媒（ジエチルエーテル）に添加し、超音波分散させ、フィルム(基板)に付着させて、該基板表面に付着している（ａ１）成分を、透過電子顕微鏡（日本電子社製）を用いて撮影し（倍率：３５，０００倍）、得られた顕微鏡画像において観察される（ａ１）成分の一次粒子の最長径を測定した値の平均値である。
【００３３】
（ａ１）成分の平均粒子径を上記の特定範囲に調節するにあたっては、上記特定範囲の上限値を超える粒径を有する有機着色顔料を機械的に解砕・粉砕する公知の手段を用いることができる。このような手段の具体例としては、振動ミル、振動ボールミル、ビーズミル、ターボミル、遊星ボールミルなどが挙げられる。
【００３４】
上記分散剤（ａ２）は、数平均分子量が１００〜３０００である限り特に限定されないが、該分散剤（ａ２）としては、本発明のフィルム中における(a1)成分の分散性が良好になることや、安全性が高いという観点からは、数平均分子量が１００〜３０００であるオレフィン系樹脂（ポリエチレン、ポリプロピレン、ポリブテン、エチレン・プロピレン共重合体、エチレン・ブテン共重合体など）等が好ましい。なお、各種オレフィン系樹脂は、単独で使用されてもよいし、２種類以上を組み合わせて使用されてもよい。
【００３５】
また、（ａ２）成分の数平均分子量は１００〜３０００である。（ａ２）成分は、このような分子量を有するために、適度な粘性（たとえば、１４０℃おける粘度が５〜５００ｍＰａ・ｓ）を有している。そのため、（a1）成分と混合すると、（a1）成分の表面が（ａ２）成分によって被覆されて、（a1）成分同士の凝集が低減され、フィルム中における(a1)成分の分散性が良好になる。
【００３６】
また、本発明のフィルム中における(a1)成分の分散性が更に良好になることや、安全性が高いという観点からは、該数平均分子量は１５００〜２０００であることが好ましい。
【００３７】
なお、（ａ２）成分の数平均分子量は、下記測定条件に準拠した蒸気圧浸透圧法で測定して得られる数平均分子量を指す。
【００３８】
［数平均分子量の測定方法］
・  測定サンプル：（ａ２）成分
・  測定方法：蒸気圧浸透圧法
・  測定機器：蒸気圧浸透圧計Ｋ−７０００（ＫＮＡＵＥＲ社製）
また、成分（Ａ）は、上記（ａ１）成分、（ａ２）成分および必要に応じて任意成分（Ｃ）を混合してなるものであり、Ｖ型ブレンダー、ボールミル等の公知の混合手段によって調製することができる。
【００３９】
また、特定の平均粒子径範囲の上限値を超えた有機着色顔料や分散剤を、必要に応じて任意成分（Ｃ）とともに、振動ミル、振動ロッドミル、振動ボールミル、ビーズミル、ターボミル、遊星ボールミルなどの機械的粉砕・混合手段を用いて、混合するとともに、有機着色顔料の平均粒子径を特定範囲に調節して（すなわち、（ａ１）および（ａ２）を調製するとともに）成分（Ａ）を調製してもよい。
【００４０】
また、成分（Ａ）中における（ａ１）と（ａ２）との質量比（混合比、（ａ１）／（ａ２）））は、任意の値を採ることが可能であるが、本発明のフィルム中における(a1)成分の分散性、本発明のフィルムの透明性、遮光性および安全性を高くできるという観点からは、該質量比は３０／７０〜７５／２５であることが好ましく、４０／６０〜５０／５０であることがより好ましい。
【００４１】
また、本発明のシートは、分散性、透明性、遮光性および安全性を更に良好なものにするという観点からは、後述する樹脂成分（Ｂ）１００質量部に対して、成分（Ａ）を０．４〜６．０質量部の量で含むことが好ましく、２．０〜５．０質量部で含むことがより好ましい。
【００４２】
樹脂成分（Ｂ）
本発明のシートに含まれる樹脂成分（Ｂ）は、公知の、ＰＴＰ用またはブリスターパック用シートに使用される樹脂である限り特に限定されない。このような樹脂としては、たとえば、ポリエチレンテレフタレート、ポリエチレンナフタレートなどのエステル系樹脂（ポリエステル）、ポリエチレン、ポリプロピレン、ポリブテン、エチレン・プロピレン共重合体、エチレン・ブテン共重合体などのオレフィン系樹脂、ポリスチレン、ポリアミド、ポリ塩化ビニル、ポリカーボネート、ポリアクリルニトリル、ポリイミド等が挙げられる。なお、これらは、単独で使用されてもよいし、２種類以上を組み合わせて使用されてもよい。
【００４３】
この中でも、本発明のシート中の（ａ１）成分の分散性を高くすることや、本発明のシートの透明性、遮光性および安全性を向上できるという観点からは、樹脂成分（Ｂ）は、オレフィン系樹脂またはエステル系樹脂（ポリエステル）であることが好ましい。
【００４４】
また、上記オレフィン系樹脂またはエステル系樹脂の数平分子量は、たとえば、５０，０００〜１８０，０００（ゲル・パーミエーション・クロマトグラフィーで測定）である。
【００４５】
任意成分（Ｃ）
本発明のシートは、必要に応じて、（ａ１）成分、（ａ２）成分および樹脂成分（Ｂ）以外の成分（任意成分（Ｃ））を含んでいてもよい。
【００４６】
ここで、任意成分（Ｃ）は、（ａ１）成分および（ａ２）成分とともに成分（Ａ）に含まれてもよいし（すなわち、（ａ１）成分および（ａ２）成分とともに任意成分（Ｃ）を混合して成分（Ａ）を調製してもよいし）、または樹脂成分（Ｂ）に含まれてもよい（すなわち、成分（Ａ）および樹脂成分（Ｂ）とともに任意成分（Ｃ）を混合して、本発明のシートに成形するための樹脂組成物を調製してもよい。）。
【００４７】
任意成分（Ｃ）としては、たとえば、酸化防止剤、熱安定剤、耐光安定剤などの安定剤、（a1）成分を除く紫外線散乱剤、（a1）成分を除く紫外線吸収剤、無機顔料、帯電防止剤、滑剤、可塑剤等が挙げられる。特に透明性に優れるＰＴＰやブリスターパックを得るためには、酸化防止剤を配合するのが好ましい。酸化防止剤としては、例えば、フェノール系酸化防止剤、リン系酸化防止剤、イオウ系酸化防止剤などが挙げられる。
【００４８】
ＰＴＰ用またはブリスターパック用シート、およびＰＴＰまたはブリスターパック
本発明のＰＴＰ用またはブリスターパック用シートは、上記成分（Ａ）と樹脂成分（Ｂ）と、必要に応じて成分（Ｃ）を分散して得られた樹脂組成物を、たとえば、溶融成形法など公知の手法によってシート状に成形してなるものである。
【００４９】
また、本発明のシートは、単層であってもよく、必要に応じて、片面または両面に、酸素バリア層などのガスバリア層、ガス吸収層、防湿層、遮光層、ブリードアウト防止層などの層が積層されていてもよい（多層型シート）。中でも、微量の（ａ１）成分や成分（Ｃ）が、本発明のシートからブリードアウトしやすいものであっても、このようなブリードアウトを良好に防止できるという観点からは、本発明のシートは、片面または両面に、ブリードアウト防止層として、ポリプロピレン、ポリエチレンおよびポリクロロトリフルオロエチレンからなる群から選択される少なくとも１種類の樹脂を含む層が積層されていていることが好ましい（多層型シート）。
【００５０】
なお、本発明のシートの片面または両面に、上記のような層を積層するにあたっては、公知の積層手段を用いることができる。たとえば、このような本発明のシートは、片面または両面に、各層を形成するシートを重ね合せた後に熱融着したり、各層を形成するシートを接着剤層などを介して、貼着したりして製造することができる。ここで、本発明のシートと上記各層との密着性を良くするために、両方または何れかの表面に、前処理としてコロナ処理、低温プラズマ処理、イオンボンバード処理を実施してもよく、さらに薬品処理、溶剤処理をしてもよい。
【００５１】
また、成分（Ａ）と樹脂成分（Ｂ）と、必要に応じて成分（Ｃ）を含む樹脂組成物と、各層を形成する樹脂組成物とを、多層Ｔダイ法や多層インフレーション法等の共押出成形法、押出コーティング、ドライラミネーション、ヒートラミネーション、湿式流延法や乾式流延法等のキャスティング法、カレンダー法など、一般的な多層シート成形法で製造することができる。
【００５２】
本発明のシートの厚さ（多層型の場合、総厚）は、通常１５０μｍ〜４００μｍ、好ましくは１８０μｍ〜３５０μｍの範囲である。このような厚さであれば、本発明のシートから成形性良くＰＴＰやブリスターパックを製造することができる。
【００５３】
本発明のＰＴＰまたはブリスターパックは、上記ＰＴＰ用またはブリスターパック用シートを用いて製造される。このようなＰＴＰまたはブリスターパックは、全体に亘って良好なＵＶカット性を発揮し、ブリードアウトし難いために、食品、薬品（特に、紫外線によって劣化（変色・変質）しやすい食品や薬品）等の内容物を包装することに適している。
【００５４】
本発明のシートから、ＰＴＰまたはブリスターパックを製造する方法は特に限定されないが、たとえば、公知の成形方法でシート表面にポケットを形成し、各ポケットに内容物を装填し、装填された内容物を密封するように、シート表面とシール材（蓋材）とを接着することでＰＴＰまたはブリスターパックを製造する。
【００５５】
ここで、本発明のシート表面にポケットを形成する方法は、具体的には、以下のようなものが挙げられる。
・加熱圧空成形法：ＰＴＰ用またはブリスターパック用シートを高温、高圧のエアーが供給される孔を有する下型と、ポケット形状の凹部を有する上型に挟み、加熱軟化させながらエアーを供給してポケットを形成する方法
・プレヒーター平板式圧空成形法：ＰＴＰ用またはブリスターパック用シートを加熱軟化させた後、高圧のエアーが供給される孔を有する下型と、ポケット形状の凹部を有する上型に挟み、エアーを供給してポケットを形成する方法
・ドラム式真空成形法：ＰＴＰ用またはブリスターパック用シートを加熱ドラムで部分的に加熱軟化後、ポケット形状の凹部を有するドラムの該凹部を真空引きしてポケットを成形する方法
・ピン成形法：ＰＴＰ用またはブリスターパック用シートを加熱軟化後ポケット形状の凹凸金型で圧着する方法
・プレヒータープラグアシスト圧空成形法：ＰＴＰ用またはブリスターパック用シートを加熱軟化させた後、高圧のエアーが供給される孔を有する下型と、ポケット形状の凹部を有する上型に挟み、エアーを供給してポケットを形成する方法であって、成形の際に、凸形状のプラグを上昇及び降下をさせて成形を補助する方法。
【００５６】
中でも、本発明のフィルムは、真空成形法のみならず、圧空成形法によっても成形不良を起こしにくいので、平板式圧空成形法やプラグアシスト圧空成形法などの圧空成形法で成形することができる。なお、本発明のブリスターパックのポケット部の形状、大きさ、深さ、個数、配列等は被包装物の形状や用途によって適宜選択することができる。
【００５７】
また、ヒートシール（加熱接着）によって、装填された内容物を密封できることから、シール材（蓋材）としては、ヒートシール性樹脂層を有するものが好ましい。ヒートシール性樹脂層とは、ヒートシールの際に、内容物が装填された本発明のシートの表面と融着する層である限り特に限定されないが、たとえば、低密度ポリエチレン（ＬＤＰＥ）、中密度ポリエチレン（ＭＤＰＥ）、高密度ポリエチレン（ＨＤＰＥ）、線状低密度ポリエチレン（ＬＬＤＰＥ）、エチレン酢酸ビニル共重合体（ＥＶＡ）、ポリプロピレン（ＰＰ）、エチレン・アクリル酸共重合体（ＥＡＡ）、エチレン・メタアクリル酸共重合体（ＥＭＡ）、エチレン・メチルアクリレート共重合体（ＥＭＡＡ）、エチレン・エチルアクリレート共重合体（ＥＥＡ）、エチレン・メチルメタアクリル酸共重合体（ＥＭＭＡ）、アイオノマー（ＩＯ）などを、１種または２種以上含む層が挙げられる。
【００５８】
また、シール材（蓋材）は、ガスバリア性が良好である点から、アルミニウム層などの金属蒸着膜層や金属箔層を有することが好ましい。
【実施例】
【００５９】
以下、本発明について実施例を挙げてさらに具体的に説明するが、本発明はこれらによって限定されるものではない。
【００６０】
本実施例において使用された有機着色顔料および分散剤は以下のとおりである。
【００６１】
（１）黄色顔料粉末：Ｃ．Ｉ．ピグメントイエロー１８０（クラリアントジャパン株式会社製、商品名「ＰＶファーストイエローＨＧ」）を粉砕して得られた、平均粒子径３２０ｎｍを有する顔料。
【００６２】
なお、上記平均粒子径とは、粉砕したＣ．Ｉ．ピグメントイエロー１８０を、分散媒（ジエチルエーテル）に添加し、超音波で分散させ、フィルム(基板)に付着させて、該基板表面に付着しているＣ．Ｉ．ピグメントイエロー１８０を、透過電子顕微鏡（日本電子社製）を用いて撮影し（倍率：３５，０００倍）、得られた顕微鏡画像において観察されるＣ．Ｉ．ピグメントイエロー１８０の一次粒子の最長径を測定した値の平均値である。
【００６３】
（２）ポリエチレンワックス：ポリエチレンワックス（Ｈｏｎｅｙｗｅｌｌ社製、商品名「Ａ−Ｃ６Ａ」数平均分子量：２０００、１４０℃における粘度：４００ｃｐｓ）
なお、ポリエチレンワックスの数平均分子量および１４０℃における粘度の測定条件は、以下のとおりである。
【００６４】
［数平均分子量］
測定サンプル：上記ポリエチレンワックス
測定方法：蒸気圧浸透圧法
測定機器：蒸気圧浸透圧計Ｋ−７０００（ＫＮＡＵＥＲ社製）
［粘度の測定］
上記ポリエチレンワックスの粘度を、Ｂ型粘度計により、Ｎｏ．４ローター、６０ｒｐｍ、６０秒、１４０℃の条件で測定した。
【００６５】
［試験用シートの製造］
「黄色顔料粉末」（着色顔料（a1））と「ポリエチレンワックス」（分散剤（a2））とを、下記表１に示されるような組成比率で混合して、成分（Ａ１）および成分（Ａ２）を調製した。
【００６６】
【表１】
0005892776.tif 000003
【００６７】
次いで、表２に示される成分の種類および比率に基づいて、成分Ａ１または成分Ａ２を、約２００℃で溶融させたポリプロピレンに添加し、２軸混練押出機を用いて混合し、溶融した樹脂組成物を得た。
【００６８】
樹脂を投入するためのホッパーと、シリンダーと、シリンダーを加熱するためのヒーターと、シリンダー内に設置され、ホッパーに投入された樹脂を加熱溶融させながら押し出すためのスクリュー（フルフライトスクリュー（Ｌ/Ｄ＝２３））と、スクリューの回転動力源としてのモーター（１．５ＫＷ）と、シリンダーの先端（溶融樹脂が機外に押し出される部分）に設置されたダイとを備える１５ｍｍノンベント単軸押出機を使用した。該押出機は、シリンダーにおいて、ダイとシリンダーとの間に、金網（500メッシュ、石川金網株式会社製、「ＩＫＳＣＲＥＥＮ」（登録商標）モノタイプ）が設置されている。
【００６９】
得られた樹脂組成物１ｋｇを、押出機のホッパーに投入し、１５０ｒｐｍの回転速度でスクリューを回転させて、溶融樹脂組成物を、上記金網を通過させて、ダイから連続的に押し出し、押し出される樹脂組成物が無くなるまで続けた。ここで、ダイから樹脂組成物が押し出され始めたこと、およびダイから押し出される樹脂組成物が無くなったことを目視で確認した。
【００７０】
なお、スクリューの回転に伴って、シリンダー内の溶融樹脂には、樹脂の移動方向（スクリューからダイが設置された方向）に圧力がかかっている。
【００７１】
ここで、ダイから樹脂組成物が押し出され始めた際の、上記圧力（Ｐｏ）を測定した後、ダイスから押し出される樹脂組成物が無くなった際の上記圧力（Ｐ１）を測定した。
【００７２】
得られた圧力値（ＰｏおよびＰ１）および下記式１に基づいて、圧力の上昇差ΔＰを算出した。算出されたΔＰおよび下記評価基準を用いて、分散性を評価した。なお、上記「Ｐ１」および下記「Ｐ０」の単位はＭＰａである。
［数１］
ΔＰ＝Ｐ１−Ｐ０
［評価基準］
○：ΔＰの値が３以下である。
【００７３】
×：ΔＰの値が３を超える。
樹脂組成物に含まれる着色顔料の分散性が悪い場合、着色顔料同士が凝集したり、樹脂組成物中において着色顔料が偏在したりするために、ΔＰは大きな値となる。一方で、樹脂組成物に含まれる着色顔料の分散性が良好である場合、着色顔料同士が凝集し難く、樹脂組成物中において着色顔料が均一に分散したりするために、ΔＰは小さな値となる。なお、各実施例において、ΔＰは、０．２〜０．７ＭＰａの範囲であった。
【００７４】
さらに、得られた樹脂組成物を、多層押出機を用いて、両面にポリプロピレン層（厚さ３０μｍ）を積層した厚さ２５０μｍのシート状に成形して試験用シートを得た。得られた試験用シートを１０ｍｍ×３０ｍｍの大きさに切り出し、紫外可視分光光度計（Ｖ−５６０、日本分光株式会社製）を用いて波長２２０〜４２０ｎｍの光線透過率（％）を測定し、下記評価基準に基づいてＵＶカット性を評価した。
［評価基準］
○：光線透過率が１０％未満である。
×：光線透過率が１０％以上である。
【００７５】
【表２】
0005892776.tif 000004
【産業上の利用可能性】
【００７６】
本発明によれば、有機着色顔料において、良好な分散性を発揮できる（シート中の有機着色顔料の偏在が少ない）とともに、有機着色顔料のブリードアウトの発生を低減できる（または、該ブリードアウトの発生がない）ＰＴＰまたはブリスターパックを成形するためのシート（ＰＴＰ用またはブリスターパック用シート）を提供できる。
【００７７】
また、本発明によれば、ＰＴＰまたはブリスターパックを製造する際に、良好な成形性を発揮し、有機着色顔料が紫外線を遮蔽・散乱・吸収する作用を有する場合、全体に亘って良好なＵＶカット性を発揮する、ＰＴＰまたはブリスターパックを提供できる。